БУРОВОЕ ДОЛОТО С ИСПОЛЬЗОВАНИЕМ МНОГОСЛОЙНОЙ ИНКАПСУЛЯЦИИ АЛМАЗНОЙ КРОШКИ

1. Способ формирования импрегнированного алмазами вооружения бурового долота, при осуществлении которого:
(а) покрывают алмазные частицы вольфрамом посредством химического осаждения из газовой фазы с получением покрытых частиц,
(б) наносят инкапсулирующий слой на каждую из покрытых частиц механическим прикреплением к покрытым частицам порошка из материала инкапсулирующего слоя и органического неспеченного вяжущего вещества с получением инкапсулированных гранул,
(в) помещают инкапсулированные гранулы и матричный связующий материал в пресс-форму, конфигурация которой определяет вооружение долота, после чего
(г) нагревают инкапсулированные гранулы и матричный связующий материал в пресс-форме при атмосферном давлении на время и при температуре, которые обеспечивают расплавление матричного связующего материала и его просачивание вокруг инкапсулированных гранул, и
(д) охлаждают матричный связующий материал и инкапсулированные гранулы, вызывая затвердевание матричного связующего материала и связывание инкапсулированных гранул.
2. Способ по п.1, в котором упомянутое неспеченное вяжущее вещество распадается на шаге (г).
3. Способ по п.1, в котором на шаге (в) дополнительно смешивают в пресс-форме твердые абразивные частицы матрицы с инкапсулированными гранулами и матричным связующим материалом.
4. Способ по п.1, в котором на шаге (в) используют матричный связующий материал, включающий сплав меди.
5. Способ по п.1, в котором при осуществлении шага (б) вызывают налипание порошка карбида вокруг каждой из покрытых частиц.
6. Способ по п.5, при осуществлении которого матричный связующий материал пропитывает инкапсулирующий слой на шаге (г) и при отверждении на шаге (д) закрепляет порошок карбида вокруг покрытых частиц.
7. Способ по п.1, при осуществлении которого матричный связующий материал пропитывает инкапсулирующий слой на шаге (г), но вольфрамовые покрытия блокируют его соприкосновение с алмазными частицами.
8. Способ формирования импрегнированного алмазами бурового долота, при осуществлении которого:
(а) покрывают алмазные частицы вольфрамом с получением покрытых частиц,
(б) механически окружают каждую из покрытых частиц инкапсулирующим слоем из порошка карбида, удерживаемого органическим неспеченным вяжущим веществом, с получением инкапсулированных гранул диаметром в интервале 100-1000 мкм,
(в) помещают инкапсулированные гранулы, матричный связующий материал и абразивные частицы в пресс-форму, конфигурация которой определяет коронку бурового долота, затем
(г) нагревают инкапсулированные гранулы, матричный связующий материал и абразивные частицы в пресс-форме при атмосферном давлении на время и при температуре, при которых обеспечивается в матричном связующем материале разрушение упомянутого неспеченного вяжущего вещества и расплавление матричного связующего материала, и его просачивание в инкапсулирующие слои инкапсулированных гранул и вокруг абразивных частиц, после чего
(д) охлаждают матричный связующий материал, инкапсулированные гранулы и абразивные частицы.
9. Способ по п.8, в котором на шаге (а) используют химическое осаждение из газовой фазы.
10. Способ по п.8, в котором на шаге (в) используют матричный связующий материал, включающий сплав меди.
11. Способ по п.8, в котором порошок карбида инкапсулирующего слоя включает материал из группы, состоящей, в основном, из карбида вольфрама, карбида титана и карбида кремния.
12. Способ по п.8, в котором абразивные частицы, используемые на шаге (в), включают частицы карбида вольфрама.
13. Способ по п.8, в котором инкапсулирующие слои остаются разделенными после выполнения шага (г).
14. Импрегнированная алмазами коронка бурового долота, включающая
матричный связующий материал и
алмазные частицы, заключенные в матричном связующем материале, каждая из которых имеет вольфрамовое покрытие и инкапсулирующий слой, окружающий это вольфрамовое покрытие.
15. Коронка бурового долота по п.14, в которой матричный связующий материал включает сплав меди.
16. Коронка бурового долота по п.14, в которой инкапсулирующий слой выбран из группы, состоящей, в основном, из карбида вольфрама, карбида титана и карбида кремния.
17. Коронка бурового долота по п.14, дополнительно включающая частицы карбида вольфрама, заключенные в матричном связующем материале.